(57)【要約】      （修正有）【課題】半導体チップ電極のファインピッチ化に対応した導体パターンの形成方法を提供する。【解決手段】導体パターンの形成方法は、基板１００の一方の面上に複数の銅パターン１１０を形成する工程と、各銅パターン１１０の一部を厚さ方向から押圧し、銅パターン１１０の一部の幅広領域１１２を形成する工程と、各銅パターン１１０上に半田粉末を付着させる工程と、銅パターン上の半田粉末を溶融し、隆起を有する半田めっきを形成する工程とを有する。【選択図】図２
2008205232.tif 000002
【特許請求の範囲】
【請求項１】
基板の一方の面上に銅または銅合金からなる複数の導体パターンを形成する工程と、
各導体パターンの一部を厚さ方向から押圧し、導体パターンの一部の幅を広くする工程と、
各導体パターン上に半田粉末を付着させる工程と、
導体パターン上に付着された半田粉末を溶融する工程と、
を有する導体パターンの形成方法。
【請求項２】
前記幅を広くする工程は、複数の導体パターンの配列方向と直交する方向に複数の導体パターンをプレスする工程を含み、当該プレスにより複数の導体パターンの前記直交する方向に幅広領域が整列して形成される、請求項１に記載の形成方法。
【請求項３】
溶融された半田粉末は、複数の導体パターンの各々の幅の広い領域において隆起する、請求項１または２に記載の形成方法。
【請求項４】
導体パターンの形成方法はさらに、基板上にマスクを形成する工程を含み、当該マスクに形成された開口により導体パターンの一部を露出させ、露出された導体パターン上に半田粉末を付着させる、請求項１に記載の形成方法。
【請求項５】
基板の一方の面上に銅または銅合金からなる複数の導体パターンを形成する工程と、
複数の導体パターンに対応する開口パターンを有するマスクを基板上に形成し、開口パターンにより各導体パターンの一部を露出させる工程と、
露出された導体パターン上に半田粉末を付着させる工程と、
半田粉末を溶融する工程とを有し、
前記開口パターンは、中央部の開口面積が端部の開口面積よりも大きい開口を含み、当該開口の中央部による導体パターンの露出面積は、端部の露出面積よりも大きい、導体パターンの形成方法。
【請求項６】
前記開口の一方の端部から他方の端部までの距離は、約１００ミクロン以下である、請求項５に記載の導体パターンの形成方法。
【請求項７】
開口パターンは、導体パターンのピッチに応じた複数の開口を含む、請求項５または６に記載の形成方法。
【請求項８】
溶融された半田粉末は、開口パターンによって露出された導体パターン上において隆起する、請求項４ないし７いずれか１つに記載の形成方法。
【請求項９】
導体パターンのピッチは、４０ミクロン以下である、請求項１ないし８いずれか１つに記載の形成方法。
【請求項１０】
半田粉末は、錫および銀を含む、請求項１ないし９いずれか１つに記載の形成方法。
【請求項１１】
基板の他方の面には、前記複数の導体パターンと電気的に接続される複数の電極が形成される、請求項１ないし１０いずれか１つに記載の形成方法。
【請求項１２】
請求項１ないし１１いずれか１つに記載の形成方法により形成された導体パターンに、半導体チップの電極を接続する工程とを含む、半導体装置の製造方法。
【請求項１３】
半導体チップの電極がスタッドバンプである、請求項１２に記載の半導体装置の製造方法。
【請求項１４】
半導体チップの電極は、金スダッドバンプである、請求項１２に記載の半導体装置の製造方法。
【請求項１５】
製造方法はさらに、半導体チップと基板の一方の面との間にアンダーフィル樹脂を挿入する工程を含む、請求項１２ないし１４いずれか１つに記載の半導体装置の製造方法。
【請求項１６】
請求項１２ないし１５いずれか１つに記載の半導体装置の製造方法によって製造された半導体装置。
【請求項１７】
基板の他方の面の電極にバンプ電極が形成されている、請求項１６に記載の半導体装置。
【発明の詳細な説明】
【技術分野】
【０００１】
本発明は、基板上に導体パターンを形成する方法に関し、特に、フリップチップ用基板に形成された銅パターンを半田めっきする方法に関する。
【背景技術】
【０００２】
携帯電話、携帯型コンピュータ、その他の小型電子機器の普及に伴って、これらに搭載する半導体装置の小型化・薄型化の要求が高まっている。こうした要求に応えるべく、ＢＧＡパッケージやＣＳＰパッケージが開発され、実用化されている。例えば特許文献１には、半導体チップをフリップチップまたはフェイスダウンし、基板と半導体チップとの間をアンダーフィル処理し、ＢＧＡパッケージを製造する方法が開示されている。
【０００３】
【特許文献１】特開平１１−３４５８３７号
【発明の開示】
【発明が解決しようとする課題】
【０００４】
半導体チップをフリップチップ実装する場合、基板側には、半導体チップの電極パッドまたは電極バンプと１対１に対応する配線パターンが形成されている。半導体チップの高集積化および小型化に伴い、半導体チップ上の配線ピッチや電極ピッチが小さくなると、これに応じて基板側の配線パターンのピッチや面積を小さくしなければならない。
【０００５】
フリップチップ実装を行う場合、例えば図７（ａ）に示すように、半導体チップ１０の表面にはスタッドバンプ電極１２がピッチＰで形成され、他方、基板１６上には、このピッチＰと対応するように銅パターン１４が形成されている。銅パターン１４上には、半田めっき１８が形成され、半田めっき１８にスタッドバンプ電極１２を突き刺すことで両者を結合し、その後、半田めっき１８を溶融して結合部分の合金化を行っている。また、半導体チップ１０が小型化されると、スタッドバンプ電極１２のピッチＰ１は、図７（ｂ）に示すように狭くなり、これに応じて銅パターン１４のピッチおよび線幅が小さくなる。
【０００６】
図８は、銅パターン上への半田めっきの形成方法を説明する図である。図８（ａ）に示すように、基板１０上に銅パターン１４が一定のピッチで形成される。この銅パターン１４には、幅の広い幅広領域１４ａが形成されている。次に、図８（ｂ）に示すように、基板上にソルダーマスク２０が形成される。ソルダーマスク２０には開口２２が形成され、開口２２によって幅広領域１４ａを含む銅パターン１４の一部が露出される。次に、図８（ｃ）に示すように、パウダー状もしくは粉末状の半田２４がソルダーマスク２０の開口２２を介して銅パターン１４上に付着される。
【０００７】
図８（ｄ）は、図８（ｃ）のＸ−Ｘ線断面図である。露出された銅パターン１４には、粉末状の半田２４がほぼ均一に付着されている。次に、図８（ｅ）に示すように、一定温度で半田２４をリフローする。このとき、幅広領域１４ａの表面積は他の領域の表面積よりも大きく、幅広領域１４ａに多くの半田が集まっており、溶融した半田は、その表面張力により幅広領域１４ａにおいて半田の隆起２６またはバンプを形成する。
【０００８】
このような方法にて半田めっきを形成すると、次のような課題がある。基板上の銅パターン１４は、マスクを用いたエッチング工程、または無電界めっき工程により形成される。現状のプロセスでは、銅パターンの加工精度に限界があり、銅パターンのピッチが４０ミクロン以下になると、図９（ａ）に示すように、幅広領域１４ａの間隔を制御することが難しく、ときには、幅広領域１４ａが隣接する幅広領域１４ａに接触し、銅パターンが短絡してしまうことがある。
【０００９】
他方、図９（ｂ）に示すように、銅パターン１４に幅広領域を形成せず、ストレートな形状にすれば、銅パターンを狭ピッチに対応させることが可能であるが、このようなストレート形状の銅パターン上に半田粉末を付着させ、半田粉末をリフローすると、半田の隆起する位置や半田の隆起する高さにバラツキが生じてしまい、半導体チップのスタッドバンプ電極を半田に確実に結合することができず、接続不良を引き起こしてしまう。
【００１０】
本発明は、上記のような従来の課題を解決するものであり、半導体チップのファインピッチ化に対応することができる導体パターンの形成方法、半導体装置の製造方法および半導体装置を提供することを目的とする。
【課題を解決するための手段】
【００１１】
本発明に係る導体パターンの形成方法は、基板の一方の面上に銅または銅合金からなる複数の導体パターンを形成する工程と、各導体パターンの一部を厚さ方向から押圧し、導体パターンの一部の幅を広くする工程と、各導体パターン上に半田粉末を付着させる工程と、導体パターン上に付着された半田粉末を溶融する工程とを有する。好ましくは、幅を広くする工程は、複数の導体パターンの配列方向と直交する方向に複数の導体パターンをプレスする工程を含み、当該プレスにより複数の導体パターンの前記直交する方向に幅広領域が整列して形成され、溶融された半田は、その幅広領域において隆起する。
【００１２】
さらに本発明に係る導体パターンの形成方法は、基板の一方の面上に銅または銅合金からなる複数の導体パターンを形成する工程と、複数の導体パターンに対応する開口パターンを有するマスクを基板上に形成し、開口パターンにより各導体パターンの一部を露出させる工程と、露出された導体パターン上に半田粉末を付着させる工程と、半田粉末を溶融する工程とを有し、開口パターンは、中央部の開口面積が端部の開口面積よりも大きい開口を含み、当該開口の中央部による導体パターンの露出面積は、端部の露出面積よりも大きい。
【００１３】
好ましくは、開口の一方の端部から他方の端部までの距離は、約５０ミクロン以下であり、溶融された半田は、開口パターンによって露出された導体パターン上において隆起する。好ましくは、導体パターンのピッチは、４０ミクロン以下であり、半田粉末は、錫および銀を含む。
【００１４】
さらに本発明に係る半導体装置の製造方法は、上記の形成方法により形成された導体パターンに半導体チップの電極を接続する工程とを含み、好ましくは半導体チップの電極は、金スダッドバンプである。さらに半導体チップと基板の一方の面との間にアンダーフィル樹脂を挿入する工程を含むようにしてもよい。
【００１５】
さらに本発明に係る半導体装置は、上記の半導体装置の製造方法によって製造されたものであり、好ましくは、基板の他方の面の電極にバンプ電極を有している。
【発明の効果】
【００１６】
本発明によれば、導体パターンの形成時に幅広領域を有する導体パターンを形成する必要がなくなったことで、より狭ピッチの導体パターンを形成することができる。また、導体パターンの幅広領域を、導体パターンの押圧により形成するため、工程を簡略化することができる。さらに、導体パターンの露出面積を開口の端部よりも中央部において大きくすることで、開口の中央部において半田粉末が付着される面積が大きくなり、これにより、各導体パターンの一定領域に半田隆起を形成することができる。
【発明を実施するための最良の形態】
【００１７】
以下、本発明の最良の実施形態について図面を参照して詳細に説明する。ここでは、フリップチップ実装された半導体装置を例に用いる。
【実施例】
【００１８】
図１は、本発明の第１の実施例に係る銅パターンの形成方法を示すフローである。初めに、フリップチップ用の基板を用意する（ステップＳ１０１）。基板は、例えば、ガラスエポキシ樹脂からなるラミネート基板、あるいはポリイミド樹脂からなるテープ基板等を用いることができる。
【００１９】
次に、基板上に、銅パターンを形成する（ステップＳ１０２）。銅パターンは、フリップチップ実装される半導体チップ表面の電極のピッチに応じたピッチで形成され、また電極のサイズに応じた線幅で形成される。銅パターンは、無電界めっきまたはエッチングにより形成される。
【００２０】
図２（ａ）は、銅パターンの一例（２つの銅パターンのみを例示）を示している。同図に示すように、銅パターン１１０は、基板１００上に形成され、その形状はストレート状である。ピッチＰ２は、例えば４０ミクロンであり、線幅Ｗは２０ミクロンである。
【００２１】
次に、基板をめっき前処理する（ステップＳ１０３）。好ましくは、基板を軽くエッチングして表面を清浄化し、次いで、薬剤に浸漬して化学反応により銅パターンの表面に粘着性皮膜を形成する。
【００２２】
次に、基板上にソルダーマスクを形成する（ステップＳ１０４）。ソルダーマスクは、基板上に液状レジストを塗布しまたはフィルムを貼り付け、フォトリソ工程を用いて開口を形成する。例えばアクリレート樹脂を用いることができる。図２（ｂ）に示すように、基板１００上に形成されたソルダーマスク１２０は、開口１２２を含み、開口１２２により銅パターン１１０の一部が露出されている。
【００２３】
次に、銅パターンをプレス加工する(ステップＳ１０５)。プレスは、銅パターンの一部を厚さ方向から押圧するものであり、この押圧により、銅パターンに表面積が拡張した領域または幅広領域を形成する。例えば、図２（ｃ）に示すように、平坦な表面を持もつ直線状のプレス部材１３０を銅パターン１１０に一定の力で均一に押し付ける。これにより、図２（ｄ）に示すように、銅パターン１１０の略中央部に表面積の拡大された領域または幅広領域１１２を形成する。拡張する大きさは、押圧する力またはプレス部材１３０の押圧部の形状により適宜選択することができる。例えば、銅パターン１１０の幅が２０ミクロンであるとき、幅広領域１１２の幅は、約３０ミクロン程度であれば十分である。
【００２４】
次に、ソルダーマスク１２０の開口１２２を介して半田粉末を付着する（ステップＳ１０６）。半田粉末は、好ましくは鉛フリーの材質からなり、銀を含む錫合金である。図３（ａ）に示すように、ソルダーマスク１２０の開口１２２によって露出された銅パターン１１０上に半田粉末１４０が付着される。半田粉末１４０は、粘着性皮膜が形成されている銅パターン１１０上にのみ付着される。
【００２５】
次に、半田粉末を溶融する（ステップＳ１０７）。好ましくは、半田粉末上にフラックスを塗布して溶融させてもよい。半田粉末１４０は、例えば約２６０度に加熱され、溶融される。この溶融により銅パターン１１０の表面に半田めっき１４２が形成される。この工程により、銅パターンの幅広領域１１２に半田隆起またはバンプ１４４が形成される。
【００２６】
図３（ｂ）に示すように、銅パターン１１０の幅広領域１１２には、他の領域よりも多くの半田粉末が付着されているため、半田粉末が溶融すると、幅広領域を中心に半田の表面張力によって隆起１４４が形成される。幅広領域１１２は、銅パターン１１０の配列方向に直線状に整列され、そこに半田の隆起１４４が整列される。また、各銅パターンに形成される半田の隆起１４４の高さは、ほぼ均一であり、約１３．５±３ミクロンである。
【００２７】
このように第１の実施例によれば、銅パターンを形成した後に、銅パターンをプレスして幅広領域１１２を形成するようにしたので、当初から幅広領域をもつ銅パターンを形成する必要がなくなり、その結果、従来と比較して狭ピッチの銅パターンを形成することができる。さらに、銅パターンの幅広領域に半田の隆起を整列させることで、半導体チップの電極との接続を確実に行うことができる。
【００２８】
次に、本発明の第２の実施例による銅パターンの形成方法について説明する。第２の実施例は、第１の実施例のように銅パターンをプレス加工するのではなく、ソルダーマスクの開口パターンにより半田粉末が付着される表面積を拡張させる。
図４に示すフローにおいて、ステップＳ２０１〜Ｓ２０３、Ｓ２０５、Ｓ２０６は、第１の実施例と同様であるので、説明を省略する。
【００２９】
ステップＳ２０４において、基板上にソルダーマスクを形成する。ソルダーマスク２００には、図５(ａ)、（ｂ）に示すように、楕円状の開口パターン２１０が複数形成されている。各々の開口２１２は、銅パターン１１０のピッチに対応して配列されている。開口２１２の長径Ｄは、好ましくはフリップチップ実装される半導体チップの電極または電極パッドの大きさに略等しい。例えば、半導体チップの電極パッドが矩形状であり、その一辺の長さが１００ミクロンであるとき、長径Ｄは１００ミクロンに設計され、一辺の長さが５０ミクロンの場合には、長径Ｄは５０ミクロンに設計される。また、開口２１２の短径は、銅パターンの線幅よりも大きく、一つの開口２１２によって１つの銅パターンが露出されている。
【００３０】
開口２１２は楕円形状であるため、その中央部の面積が端部の面積よりも大きく、銅パターン１１０の露出面積は、開口２１２の端部よりも中央部において大きくなる。このため、開口パターン２１０をマスクに半田粉末を付着すると、開口２１２の中央部の半田面積が端部の半田面積よりも大きくなる。半田粉末をリフローすると、半田面積の大きい所に密集している半田の表面張力により、その位置に半田の隆起２１４が形成される。
【００３１】
このような原理を応用して、ソルダーマスクの開口パターンは、他の形状にすることができる。例えば図５（ｃ）に示すように、開口パターン２２０の開口２２２は、その端部を鋭角にしてもよい。すなわち、開口２２２の端部を三角形状とし、開口２２２の中央部の面積を端部よりも大きくしている。また、開口２２２は、他の開口２２２と連続して形成されている。これにより、銅パターンにおける開口２２２の中央部の半田面積が端部の半田面積よりも大きくなり、半田面積の大きな所に均一に半田の隆起を整列させることができる。
【００３２】
さらに、ソルダーマスクの開口パターンは、図５（ｄ）に示すように、菱形形状２３０を銅パターンの配列方向に整列させるようにしてもよい。この場合も、菱形形状の端部よりも中央部の半田面積が大きくなり、中央部に半田隆起を整列させることができる。
【００３３】
第２の実施例によれば、ソルダーマスクの開口パターンの開口面積を可変することで、開口面積の大きなところに多くの半田粉末を付着させ、そこに半田隆起を形成することができる。なお、第２の実施例は、第１の実施例と組み合わせて用いることも可能である。この場合、例えば図５（ｃ）に示すようなソルダーマスクを形成した後、銅パターンをプレス加工して幅広領域を形成し、その後に半田粉末を銅パターン上に付着させることができる。
【００３４】
次に、第１の実施例または第２の実施例により形成された基板に、半導体チップをフリップチップ実装して半導体装置を製造する方法を説明する。図６に示すように、半導体チップ３００の集積回路が形成された主面３０２には、アルミニウムまたはアルミニウム合金等から形成される複数の電極パッド３０４が形成され、電極パッド３０４には、金スタッドバンプ３０６が形成されている。金子スタッドバンプ３０６の形状は、特に制限されないが、例えば、半球状、円錐状まはた矩形状である。また、金スタッドバンプ３０６は、主面３０２から約２０〜６０μｍ以上の高さを有し、４０μｍまたはそれ以下のピッチで配置されている。なお、図面には、例示として２つのスタッドバンプのみを示している。この金スタッドバンプ３０６の高さは、電極パッド３０４のピッチに応じて適宜に設計される。また、金以外の金属、例えば、半田などでスタッドバンプ３０６を形成するようにしてもよい。
【００３５】
本実施例に係るフリップチップ用の基板４００は、例えばラミネート基板であり、その上面に半田めっきが施された銅パターン４１０が形成され、銅パターン４１０には、はんだ隆起（バンプ）４１２が形成されている。はんだバンプ４１２は、半導体チップ３００の電極パッド３０４または金スタッドバンプ３０６に対応する位置に配置されている。はんだ隆起４１２は、好ましくは鉛フリーの材質からなり、たとえば、銀を含む錫合金である。錫合金はさらに、銅、インジウム、ビスマス等を含むものであってもよい。銅パターン４１０は、基板４００の内部配線４１６を介して、基板裏面に形成された外部電極４１８に接続される。外部電極４１８には、ＢＧＡ用またはＣＳＰ用のはんだボール４２０を接続することができる。
【００３６】
半導体チップ３００の金スタッドバンプ３０６を、基板３００のはんだ隆起４１２に接続し、はんだリフローにより金スタッドバンプ３０６と半田めっきされた銅パターン４１０とが結合される。このとき、半導体チップ３００と基板４００との間には一定の間隙が形成される。そして、金スタッドバンプ３０６と銅パターン４１０の接合状態は脆いため、これを補強するためにアンダーフィル用樹脂４３０を、半導体チップ３００の主面３０２と基板４００の隙間に注入する。
【００３７】
本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３８】
本発明に係る導体パターンの形成方法は、特に、フリップチップ用基板の銅パターンに半田めっきする方法として利用される。
【図面の簡単な説明】
【００３９】
【図１】本発明の第１の実施例に係る基板上の銅パターン形成方法のフローを示す図である。
【図２】第１の実施例における銅パターンの形成工程を説明する図である。
【図３】第１の実施例における銅パターンの形成工程を説明する図である。
【図４】本発明の第１の実施例に係る基板上の銅パターン形成方法のフローを示す図である。
【図５】第２の実施例に用いられるソルダーマスクの開口パターンを示す図であり、図５(ａ)はその平面図、図５（ｂ）はその断面図、図５（ｃ）および図５（ｄ）は別のソルダーマスクの開口パターンを示す平面図である。
【図６】本発明の実施例により形成された基板に半導体チップをフリップチップ実装する工程を示す図である。
【図７】従来のフリップチップ実装される半導体チップと基板の接続を説明する断面図である。
【図８】従来の銅パターンの形成工程を示す図である。
【図９】従来の銅パターンの課題を説明する図である。
【符号の説明】
【００４０】
１００：基板
１１０：銅パターン
１１２：表面積が拡大した領域
１２０：ソルダーマスク
１２２：開口
１３０：プレス部材
１４０：半田粉末
１４２：半田めっき
１４４：半田隆起
２００：ソルダーマスク
２１０、２２０：開口パターン
２１４：半田隆起
２１２、２２２、２３０：開口
【図１】
2008205232.tif 000003
【図２】
2008205232.tif 000004
【図３】
2008205232.tif 000005
【図４】
2008205232.tif 000006
【図５】
2008205232.tif 000007
【図６】
2008205232.tif 000008
【図７】
2008205232.tif 000009
【図８】
2008205232.tif 000010
【図９】
2008205232.tif 000011